(57)【要約】【課題】内部抵抗の低い電極体を提供する。【解決手段】多孔質金属の表面に電極活物質層が設けられた電極体の製造方法であって、電極活物質原料及びフラックスを含む混合物を、多孔質金属の細孔内部に充填し、電極中間体を作製する中間体作製工程と、前記電極中間体を加熱することによって、前記フラックスを融解させ、且つ、前記電極活物質原料から電極活物質を生成させる加熱工程と、前記加熱工程で生成した前記電極活物質を前記多孔質金属の細孔表面に析出させる析出工程と、を備えることを特徴とする電極体の製造方法を提供する。【選択図】図１
2015079706.tif 000002
【特許請求の範囲】
【請求項１】
多孔質金属の表面に電極活物質層が設けられた電極体の製造方法であって、
電極活物質原料及びフラックスを含む混合物を、多孔質金属の細孔内部に充填し、電極中間体を作製する中間体作製工程と、
前記電極中間体を加熱することによって、前記フラックスを融解させ、且つ、前記電極活物質原料から電極活物質を生成させる加熱工程と、
前記加熱工程で生成した前記電極活物質を前記多孔質金属の細孔表面に析出させる析出工程と、
を備えることを特徴とする電極体の製造方法。
【請求項２】
前記析出工程が、前記電極中間体を冷却する工程である、請求項１に記載の製造方法。
【請求項３】
前記析出工程後、前記フラックスを除去する除去工程をさらに備える、請求項１又は２に記載の製造方法。
【請求項４】
前記多孔質金属が、アルミニウム、ステンレス、銅、白金、及び金から選ばれる少なくとも１種である、請求項１乃至３のいずれか一項に記載の製造方法。
【請求項５】
前記フラックスが、ＬｉＮＯ３、ＬｉＯＨ・Ｈ２Ｏ、Ｌｉ２ＣＯ３、ＬｉＦ、ＬｉＣｌ、ＬｉＢｒ、及びＫＯＨから選ばれる少なくとも１種である、請求項１乃至４のいずれか一項に記載の製造方法。
【請求項６】
前記電極活物質原料が、金属Ｃｏ、Ｃｏ（ＮＯ３）２・６Ｈ２Ｏ、Ｃｏ３Ｏ４、ＣｏＯ、Ｃｏ２Ｏ３、ＬｉＮＯ３、ＬｉＯＨ・Ｈ２Ｏ、Ｌｉ２ＣＯ３、ＬｉＦ、ＬｉＣｌ、ＬｉＢｒ、ＬｉＩ、Ｌｉ２Ｏ、シュウ酸リチウム、酢酸リチウム二水和物、クエン酸リチウム四水和物、Ｌｉ３ＢＯ３、及びＬｉ４ＳｉＯ４から選ばれる少なくとも１種である、請求項１乃至５のいずれか一項に記載の製造方法。
【請求項７】
前記加熱工程において前記電極中間体を、２００〜９５０℃で加熱する、請求項１乃至６のいずれか一項に記載の製造方法。
【発明の詳細な説明】
【技術分野】
【０００１】
本発明は、電極体の製造方法に関する。
【背景技術】
【０００２】
近年、パソコン、ビデオカメラ、携帯電話等の情報関連機器や通信機器等の急速な普及に伴い、その電源として利用される電池の開発が重要視されている。また、自動車産業界においても、電気自動車やハイブリッド自動車用の高出力且つ高容量の電池の開発が進められている。各種電池の中でも、エネルギー密度と出力が高いことから、リチウム電池が注目されている。そして、電池の性能向上のための電極体に関する研究が進められている（例えば、特許文献１〜６）。
例えば、特許文献１には、活物質自体が多孔質構造を有する電極体が開示されている。具体的には、気孔率が１０〜９８％であり、孔径が０．０５〜１００μｍであることを特徴とするリチウムと合金化する金属製の多孔質負極を用いたリチウム二次電池が開示されている。特許文献１において、多孔質負極は、電気泳動によりポリスチレン粒子を堆積させたＣｕ基板を、スズ−ニッケル合金鍍金した後、ポリスチレン粒子を溶出することで作製されている。
【先行技術文献】
【特許文献】
【０００３】
【特許文献１】特開２００６−２６０８８６号公報
【特許文献２】特開２００５−０７８９９１号公報
【特許文献３】特開２００７−０８７７５８号公報
【特許文献４】特開２０１２−２５１２１０号公報
【特許文献５】特開２０１１−０９６４４４号公報
【特許文献６】特開２０１０−２３２１７１号公報
【発明の概要】
【発明が解決しようとする課題】
【０００４】
しかし、特許文献１に記載されているような従来の製造方法で得られた電極体は、内部抵抗が大きいという問題がある。
本発明は上記実情を鑑みて成し遂げられたものであり、本発明の目的は、内部抵抗の低い電極体を提供することである。
【課題を解決するための手段】
【０００５】
本発明の電極体の製造方法は、多孔質金属の表面に電極活物質層が設けられた電極体の製造方法であって、
電極活物質原料及びフラックスを含む混合物を、多孔質金属の細孔内部に充填し、電極中間体を作製する中間体作製工程と、
前記電極中間体を加熱することによって、前記フラックスを融解させ、且つ、前記電極活物質原料から電極活物質を生成させる加熱工程と、
前記加熱工程で生成した前記電極活物質を前記多孔質金属の細孔表面に析出させる析出工程と、
を備えることを特徴とする。
本発明の製造方法によれば、電極活物質と多孔質金属の接触面積を増やすことができるため、電極体の内部抵抗を低くすることができる。
【０００６】
本発明の電極体の製造方法において、前記析出工程としては、前記電極中間体を冷却する工程が挙げられる。
【０００７】
本発明の電極体の製造方法は、前記析出工程後、前記フラックスを除去する除去工程をさらに備えていてもよい。
【０００８】
本発明の電極体の製造方法は、前記多孔質金属が、アルミニウム、ステンレス、銅、白金、及び金から選ばれる少なくとも１種であることが好ましい。
【０００９】
本発明の電極体の製造方法は、前記フラックスが、ＬｉＮＯ３、ＬｉＯＨ・Ｈ２Ｏ、Ｌｉ２ＣＯ３、ＬｉＦ、ＬｉＣｌ、ＬｉＢｒ、及びＫＯＨから選ばれる少なくとも１種であることが好ましい。
【００１０】
本発明の電極体の製造方法は、前記電極活物質原料が、金属Ｃｏ、Ｃｏ（ＮＯ３）２・６Ｈ２Ｏ、Ｃｏ３Ｏ４、ＣｏＯ、Ｃｏ２Ｏ３、ＬｉＮＯ３、ＬｉＯＨ・Ｈ２Ｏ、Ｌｉ２ＣＯ３、ＬｉＦ、ＬｉＣｌ、ＬｉＢｒ、ＬｉＩ、Ｌｉ２Ｏ、シュウ酸リチウム、酢酸リチウム二水和物、クエン酸リチウム四水和物、Ｌｉ３ＢＯ３、及びＬｉ４ＳｉＯ４から選ばれる少なくとも１種であることが好ましい。
【００１１】
本発明の電極体の製造方法は、前記加熱工程において前記電極中間体を、２００〜９５０℃で加熱することが好ましい。
【発明の効果】
【００１２】
本発明によれば、電極活物質を多孔質金属の細孔表面に被覆することができ、電極活物質と電極集電体として機能する多孔質金属との接触面積を増やすことができるため、電極体の内部抵抗を低くすることができる。
【図面の簡単な説明】
【００１３】
【図１】本発明の電極体の製造方法の一例を示す模式図である。
【図２】実施例１の電極体のＸＲＤスペクトルである。
【図３】アルミニウム発泡体（Ａ）と実施例１の電極体（Ｂ、Ｃ）のＳＥＭ画像である。
【図４】従来の電極体における内部抵抗増加のメカニズムを示す模式図である。
【発明を実施するための形態】
【００１４】
本発明の電極体の製造方法は、多孔質金属の表面に電極活物質層が設けられた電極体の製造方法であって、
電極活物質原料及びフラックスを含む混合物を、多孔質金属の細孔内部に充填し、電極中間体を作製する中間体作製工程と、
前記電極中間体を加熱することによって、前記フラックスを融解させ、且つ、前記電極活物質原料から電極活物質を生成させる加熱工程と、
前記加熱工程で生成した前記電極活物質を前記多孔質金属の細孔表面に析出させる析出工程と、
を備えることを特徴とする。
【００１５】
上述したように、多孔質構造を有する電極活物質（負極活物質又は正極活物質）を含む、電極活物質層を有する電極体は、内部抵抗が高いという問題を有している。これは、図４に示すように、多孔質構造を有する電極活物質９を用いることで電極活物質９と電極集電体１１との接触面積が小さくなり、電極集電体１１から電極活物質９への電子供給量が低下するためであると考えられる。また、図４に矢印で示すように、電極集電体１１から距離が遠い電極活物質９は電子１２の到達時間が長く、到達時間が電気化学反応（例えば、リチウム電池の場合は、Ｌｉ＋＋ｅ−→Ｌｉ）の律速要因となり、反応抵抗が増加すると考えられる。
【００１６】
そこで、本発明者らは鋭意検討したところ、電極活物質原料とフラックスとを含む混合物を多孔質金属の細孔内部に充填し、加熱することによって、該電極活物質原料から電極活物質をその場生成させ、多孔質金属の細孔表面上に電極活物質を析出（結晶析出）させることに成功した。本発明の製造方法において、生成した電極活物質が多孔質金属の細孔表面で析出するのは、溶液中の結晶析出においては、均一核形成よりも不均一核形成の方が発生しやすく、フラックス溶液中と比較して多孔質金属の細孔表面において核形成がより発生しやすいためである。
このようにして得られた電極体は、多孔質構造を有する電極活物質を用いる電極体と比較して、電極集電体として機能する多孔質金属と電極活物質との接触面積が増大するため、電極体における内部抵抗を低下させることが可能である。すなわち、電極集電体と電極活物質との接触面積の増大により、電極集電体から電極活物質への電子供給量が増加し、さらには、電極活物質と電極集電体との距離が短くなるため、電子の到達時間も短縮できる。その結果、電気化学反応がスムーズに行われるからである。
さらに、本発明により提供される電極体は、内部抵抗が低いため、導電材を用いなくても、導電性が確保される。そのため、電極体の電極活物質含有率を高めることができ、電池のエネルギー密度を向上させることも可能である。
【００１７】
本発明において、電極体とは、少なくとも、多孔質金属、及び、該多孔質金属の表面に設けられた電極活物質層を含むものであり、電極活物質層は電極活物質を含むものである。また、本発明の電極体は、リチウム電池等の種々の電池において使用可能である。
【００１８】
ここで、図１を用いて、本発明の電極体の製造方法について説明する。図１は、本発明の電極体の製造方法の一例を示すものである。
まず、電極活物質原料１、２及び電極活物質原料兼フラックス３を準備する。ここで、電極活物質原料兼フラックスとは、電極活物質の原料であり且つフラックスとして作用するものである。次に、電極活物質原料１、２及び電極活物質原料兼フラックス３を混粉し、混合物を調製する。その後、多孔質金属４の細孔５の内部に混合物を充填し、電極中間体７を得る（中間体作製工程）。
そして、電極中間体７を加熱、保持することで、電極活物質原料１、２及び電極活物質原料兼フラックス３を、融解した電極活物質原料兼フラックス３中で反応させることで電極活物質６を生成させる（加熱工程）。
その後、電極中間体７を冷却することで、多孔質金属４の細孔５表面上に電極活物質６を析出させ、電極体８を得る（析出工程）。得られた電極体８は、温水に浸漬することで、余剰の電極活物質原料兼フラックス３を温水に溶解させ、除去することができる（除去工程）。
なお、図１において電極体８は、多孔質金属４の細孔５の表面を覆うように電極活物質６の層が形成され、多孔質金属４の１つの細孔５の内部に１つの孔が形成されているが、本発明の製造方法により得られる電極体は、図１に示す形態に限定されない。例えば、多孔質金属の細孔の内部に形成される電極活物質の層が多孔質構造を有し、１つの細孔５内に複数の孔が形成された形態も含む。
以下、本発明の電極体の製造方法の各工程について詳しく説明する。
【００１９】
（中間体作製工程）
中間体作製工程は、電極活物質原料及びフラックスを含む混合物を、多孔質金属の細孔内部に充填し、電極中間体を作製する工程である。
【００２０】
多孔質金属は、電極活物質層の集電を行う電極集電体としての機能を有するものであり、目的とする電池の種類や用途、電極に応じて適宜選択することができる。
多孔質金属としては、例えば、アルミニウム、ステンレス、銅、白金、金、ニッケル、鉄、チタン、マンガン、コバルト、及び、タングステン等が挙げられる。電子伝導性に加え、フラックス法によるコーティング基材として要求される特性（例えば、耐熱性）の観点から、アルミニウム、ステンレス、銅、白金、及び金から選ばれる少なくとも１種が好ましい。
多孔質金属の形状としては、一方の表面から他方の表面へと貫通する貫通孔を有していればよく、複数の細孔の一部が表面に開口するように配置されていることが好ましく、例えば、メッシュ状、発泡体等を挙げることができる。
【００２１】
多孔質金属の空隙率は、特に限定されないが、１０〜９０％が好ましい。１０％を下回ると充分な量の電極活物質を担持できない恐れがある。一方、９０％を超えると機械的強度が確保できないおそれがある。電気抵抗の観点からは、空隙率は７５％以下、特に５０％以下であることが好ましい。ここで、空隙率とは、材料の密度から算出される理論体積と実際の体積との比から求められる値である。空隙率は、液浸法、排除気体容積法、圧力比較法等により測定することができる。
多孔質金属の比表面積は、特に限定されないが、０．０１〜０．３ｍ２／ｇ以下であることが好ましい。
多孔質金属の平均細孔径は、１μｍ以上であることが好ましく、特に５０〜６００μｍであることが好ましい。１μｍを下回ると、混合物が多孔質金属の細孔内部奥深くにまで十分に行き渡らないことで電極活物質被膜の形成が不十分になる恐れがある。ここで、細孔径とは、多孔質金属が有する多孔質構造の金属骨格間に存在する空孔の径のことをいう。細孔径は、水銀圧入法により測定することができる。
【００２２】
電極活物質原料は、電極活物質に含まれる構成元素の供給源となるものであり、該構成元素を含む単体又は化合物である。電極活物質原料は、生成させる電極活物質によって適宜選択でき、１種のみであってもよいし、２種以上であってもよい。また、電極活物質原料は、電極活物質を１種のみ生成する原料であってもよいし、電極活物質を２種以上生成する原料であってもよい。さらに、電極活物質原料は、後述するフラックスとして作用するものであってもよい。
【００２３】
電極活物質は、目的とする電池の種類や用途に応じて、適宜選択することができ、また、正極活物質であっても負極活物質であってもよい。
電極活物質としては、金属イオンを吸蔵、放出することができるものであれば特に限定されない。例えば、典型金属元素と１種又は２種以上の遷移金属元素とを構成元素とする酸化物（以下「典型金属−遷移金属複合酸化物」と称する。）が挙げられる。
典型金属としては、特に限定されないが、リチウム、ナトリウム、カリウム、マグネシウム、カルシウム等が挙げられ、中でもリチウム電池用電極活物質として有効であることからリチウムが好ましい。
遷移金属としては、特に限定されないが、マンガン、コバルト、ニッケル、チタン、鉄、バナジウム、クロム、銅、ニオブ、及び、これらの組み合わせからなる群より選ばれる１種以上であることが好ましい。
電極活物質の具体例としては、例えば、ＬｉＣｏＯ２、ＬｉＮｉ１／３Ｍｎ１／３Ｃｏ１／３Ｏ２、ＬｉＮｉＰＯ４、ＬｉＭｎＰＯ４、ＬｉＦｅＰＯ４、ＬｉＣｏＰＯ４、ＬｉＶＯＰＯ４、ＬｉＶＰＯ４Ｆ、ＬｉＣｏＰＯ４Ｆ、ＬｉＮｉＯ２、ＬｉＭｎ２Ｏ４、Ｌｉ４Ｔｉ５Ｏ１２、ＬｉＣｏＭｎＯ４、及びＬｉ２ＮｉＭｎ３Ｏ８、Ｌｉ１．１Ａｌ０．１Ｍｎ１．８Ｏ４、ＬｉＮｉ０．８Ｃｏ０．１５Ａｌ０．０５Ｏ２、ＬｉＮｉ０．８Ｃｏ０．１９Ｃｕ０．０１Ｏ２、ＴｉＯ２、Ｎｂ２Ｏ５、ＭｏＯ２等を挙げることができ、中でもＬｉＣｏＯ２が好ましい。
目的とする電極活物質が、上記典型金属−遷移金属複合酸化物である場合、電極活物質原料としては、例えば、１種又は２種以上の典型金属原料と１種又は２種以上の遷移金属原料とを組み合わせて用いることができる。また、典型金属原料及び／又は遷移金属原料と、典型金属及び遷移金属を含む原料とを用いることもできる。
典型金属原料としては、従来公知の原料を用いることができ、例えば、典型金属がリチウムの場合、ＬｉＮＯ３、ＬｉＯＨ・Ｈ２Ｏ、Ｌｉ２ＣＯ３、ＬｉＦ、ＬｉＣｌ、ＬｉＢｒ、ＬｉＩ、Ｌｉ２Ｏ、シュウ酸リチウム、酢酸リチウム二水和物、クエン酸リチウム四水和物、Ｌｉ３ＢＯ３、及びＬｉ４ＳｉＯ４からなる群より選ばれる１種以上が挙げられる。これらは、フラックスとしても用いることが可能である。
遷移金属原料としては、従来公知の原料を用いることができ、例えば、金属Ｃｏ、Ｃｏ（ＮＯ３）２・６Ｈ２Ｏ、ＣｏＯ、Ｃｏ３Ｏ４、Ｃｏ２Ｏ３、ＴｉＯ２、ＭｎＣＯ３、ＮｉＣＯ３、ＦｅＣ２Ｏ４・２Ｈ２Ｏ−ＮＨ４Ｈ２ＰＯ４、ＶＯ２、Ｖ２Ｏ５、Ｎｂ２Ｏ５からなる群より選ばれる１種以上が挙げられる。
これらのうち、電極活物質原料としては、金属Ｃｏ、Ｃｏ（ＮＯ３）２・６Ｈ２Ｏ、Ｃｏ３Ｏ４、ＣｏＯ、Ｃｏ２Ｏ３、ＬｉＮＯ３、ＬｉＯＨ・Ｈ２Ｏ、Ｌｉ２ＣＯ３、ＬｉＦ、ＬｉＣｌ、ＬｉＢｒ、ＬｉＩ、Ｌｉ２Ｏ、シュウ酸リチウム、酢酸リチウム二水和物、クエン酸リチウム四水和物、Ｌｉ３ＢＯ３、及びＬｉ４ＳｉＯ４から選ばれる少なくとも１種であることが好ましい。
電極活物質原料の各成分の配合量は、その場生成させる電極活物質の組成等に応じて適宜調整すればよい。
【００２４】
フラックスは、加熱工程において、融剤として作用するものであり、１種のみであってもよいし、２種以上であってもよく、２種以上用いる場合は、共晶組成となるように調整したものであることが好ましい。また、フラックスは、上述した電極活物質原料として作用するものであってもよい。
フラックスとしては、例えば、ＬｉＯＨ・Ｈ２Ｏ（融点：４７７℃）、ＬｉＮＯ３（融点：２５５℃）、Ｌｉ２ＣＯ３（融点：７２０℃）、Ｎａ２ＣＯ３（融点：８５１℃）、ＬｉＣｌ（融点：６１０℃）、ＮａＣｌ（融点：８００℃）、ＫＣｌ（融点：７７０℃）、ＬｉＦ（融点：８４８℃）、Ｌｉ２ＣＯ３−ＬｉＯＨ（１７．８ｍｏｌ％：８２．２ｍｏｌ％  融点：４１８℃）、Ｌｉ２ＣＯ３−ＬｉＮＯ３（０．３ｍｏｌ％：９９．７ｍｏｌ％  融点：２５４．６℃）、ＬｉＮＯ３−ＬｉＯＨ（６０．８ｍｏｌ％：３９．２ｍｏｌ％  融点：１８６℃）、ＬｉＮＯ３−Ｌｉ２ＳＯ４（９８．５ｍｏｌ％：１．５ｍｏｌ％  融点：２５３．３℃）、ＬｉＣｌ−ＬｉＮＯ３（１２．３ｍｏｌ％：８７．７ｍｏｌ％  融点：２４４℃）、ＬｉＮＯ３−ＬｉＦ（９５ｍｏｌ％：５ｍｏｌ％  融点：２５１℃）、ＬｉＯＨ−ＫＯＨ（３１．３ｍｏｌ％：６８．７ｍｏｌ％  融点：２２６℃）、ＬｉＯＨ−ＬｉＦ（８０ｍｏｌ％：２０ｍｏｌ％  融点：４３１℃）、ＬｉＯＨ−ＬｉＣｌ（６５ｍｏｌ％：３５ｍｏｌ％  融点：２７７℃）、ＬｉＯＨ−ＬｉＢｒ（４０ｍｏｌ％：６０ｍｏｌ％  融点：２４３℃）、ＬｉＯＨ−Ｌｉ２ＳＯ４（７３ｍｏｌ％：２７ｍｏｌ％  融点：３９５℃）、ＬｉＯＨ−ＮａＯＨ（２９．５ｍｏｌ％：７０．５ｍｏｌ％  融点：２１５℃）、Ｎａ２Ｂ４Ｏ７（融点：７４１℃）、Ｌｉ４ＳｉＯ４−Ｌｉ３ＢＯ３（３０ｍｏｌ％：７０ｍｏｌ％  融点：５５０℃）、ＬｉＢＯ２（融点：８４９℃）、Ｌｉ３ＢＯ３（融点：７１５℃）、Ｌｉ４Ｂ２Ｏ５（融点：６５０℃）、Ｌｉ２ＳＯ４（融点：８６０℃）、及び、Ｌｉ６Ｂ４Ｏ９（融点：７５４℃）等が挙げられる。
また、上記したように、Ｌｉ２Ｏ、シュウ酸リチウム、酢酸リチウム二水和物、クエン酸リチウム四水和物、Ｌｉ４ＳｉＯ４もフラックスとして使用することが可能である。
なお、フラックスとして水和物を用いる場合、後述する加熱工程における加熱によって、水分子が脱離する場合がある。例えば、ＬｉＯＨ・Ｈ２Ｏは、共晶温度においてＨ２Ｏが脱離する。
【００２５】
本発明において混合物とは、電極活物質原料及びフラックスを含むものであり、必要に応じ、上記成分以外にも、電極体を構成する成分が含有されていてもよい。ただし、上記したように、本発明の製造方法により得られる電極体は、電極集電体と電極活物質との接触面積が大きく、電子伝導性に優れるため、導電材（電子伝導助剤）を用いなくても、電極体の電子伝導性を充分に確保することが可能である。
混合物は、多孔質金属の細孔内部に充填させることができれば、粉体、ペースト、溶液のいずれの形態であってもよい。また、電極活物質原料の反応性等の観点から、混合物中における各成分は高分散状態であることが好ましい。
【００２６】
混合物中におけるフラックスの濃度は、後述する加熱工程において融解したフラックスが、電極活物質原料の反応溶媒として充分に機能すればよい。尚、電極活物質原料としても作用するフラックスを用いる場合には、目的とする電極活物質の化学量論比を考慮して、フラックス濃度を決定する必要がある。なお、フラックスの濃度の算出の際には、フラックスとして作用する電極活物質原料もフラックスとして取り扱う。
【００２７】
混合物の調製方法は特に限定されず、例えば、各成分を任意の方法で混合することができる。例えば、粉末状の電極活物質原料と粉末状のフラックスとを混粉する形態が挙げられる。混粉した粉体は、そのまま混合物として用いることもできるし、或いは、分散媒に分散させてペーストや溶液にして用いることもできる。
混粉方法として、例えば、乳鉢、ボールミル、ビーズミル等が挙げられる。乳鉢の材質は、特に限定されないが、例えば、磁器製、メノウ製等が挙げられ、不純物の混入を抑制し、高品質の結晶を得る観点からは、メノウ製であることが好ましい。
分散媒は、特に限定されないが、電極活物質原料及びフラックスと反応しないものが好ましく、例えば、Ｎ−メチル−２−ピロリドン等が挙げられる。
【００２８】
混合物における電極活物質原料及びフラックスの組み合わせとしては、例えば、電極活物質がＬｉＣｏＯ２（融点：１，１００℃）の場合には、（１）電極活物質原料としてＣｏ（ＮＯ３）２・６Ｈ２Ｏ（融点：５５℃）、フラックスとしてＬｉＮＯ３−ＬｉＯＨ（６０．８ｍｏｌ％：３９．２ｍｏｌ％  融点：１８６℃）を用いる組み合わせ、（２）電極活物質原料としてＣｏ３Ｏ４（融点：８９５℃）及びＬｉＯＨ・Ｈ２Ｏ（融点：４７７℃）、フラックスとしてＬｉ４ＳｉＯ４−Ｌｉ３ＢＯ３（３０ｍｏｌ％：７０ｍｏｌ％  融点：５５０℃）を用いる組み合わせ、（３）電極活物質原料としてＣｏ３Ｏ４（融点：８９５℃）及びＬｉ２ＣＯ３（融点：７２０℃）、フラックスとしてＬｉ４Ｂ２Ｏ５（融点：６５０℃）を用いる組み合わせ等を採用することができる。中でも、加熱工程における加熱温度を低くすることができることから、上記（１）の組み合わせが好ましい。
なお、上記（１）の組み合わせにおいて、フラックスであるＬｉＮＯ３−ＬｉＯＨ・Ｈ２Ｏは電極活物質原料（Ｌｉ源）としても作用するため、混合物中におけるＬｉＮＯ３−ＬｉＯＨの濃度は、５０．０〜９９．９ｍｏｌ％であることが好ましく、７０．０〜９９．９ｍｏｌ％であることが特に好ましい。５０．０ｍｏｌ％以下の場合、ＬｉＣｏＯ２が高純度で生成しない。
また、電極活物質がＬｉＭｎ２Ｏ４（融点：１，１００℃）の場合には、（４）電極活物質原料としてＭｎＣＯ３（融点：３５０℃）及びＬｉ２ＣＯ３（融点：７２０℃）、フラックスとしてＬｉ３ＢＯ３（融点：７１５℃）を用いる組み合わせ等を採用できる。
また、電極活物質がＬｉ４Ｔｉ５Ｏ１２（融点：１，５００℃）の場合には、（５）電極活物質原料としてＴｉＯ２（融点：１，８７０℃）及びＬｉ２ＣＯ３（融点：７２０℃）、フラックスとしてＬｉ３ＢＯ３（融点：７１５℃）を用いる組み合わせ等を採用できる。
【００２９】
混合物の充填方法としては、混合物を多孔質金属の細孔内部に充填することができれば、特に限定されない。例えば、混合物が粉体の場合、静電塗布法、静電吹きつけ法、静電浸漬法、煙霧法、流動浸漬法、スプレー法、プラズマ溶射法等の粉体塗布法、その他一般的な粉体充填機を用いる方法等が挙げられる。一方、混合物がペースト、溶液の場合、多孔質金属の細孔内部にペースト、溶液を含浸させることができる方法であれば特に限定されず、スピーンコート法、バーコーティング法、ドクターブレード法、ダイコーティング法等が挙げられる。必要に応じ、真空引き等により細孔内部へのペーストや溶液の浸透を促進してもよい。
【００３０】
（加熱工程）
加熱工程は、中間体作製工程で作製した電極中間体を加熱することによって、フラックスを融解させ、且つ、電極活物質原料から電極活物質を生成させる工程である。加熱工程において、電極活物質原料は、加熱温度下で、融解させたフラックス中に溶解していても、溶解していなくてもよいが、少なくとも一部がフラックス中に溶解していることが好ましく、全量がフラックスに溶解していることが特に好ましい。
加熱工程において、生成した電極活物質は、加熱温度下で、結晶として一部析出してもよいが、後述する析出工程で高品質の結晶を得る観点から、電極活物質の全量が、融解させたフラックス中に溶解することが好ましい。
また、生成した電極活物質が加熱温度下で、結晶として一部析出した場合、融解させたフラックス中に該結晶を溶解させ、後述する析出工程で再結晶化させてもよい。
【００３１】
加熱方法は、特に限定されず、抵抗加熱（直接抵抗、間接抵抗）、誘導加熱、アーク加熱、ヒートガン、ホットプレート、プラズマ照射等が挙げられる。
加熱速度は、特に限定されないが、均熱性と再現性の確保の観点から、０．０８〜１６．６℃／分が好ましい。
加熱温度は、フラックスが融解し、且つ、融解したフラックス中で電極活物質が生成する温度であれば、特に限定されず、通常、多孔質金属の融点未満、且つ、フラックスの融点以上で設定する。高品質の結晶を得る観点から、多孔質金属の融点未満、フラックスの融点以上、且つ、生成した電極活物質がフラックス中にて液体状態で存在する温度であることが特に好ましい。また、加熱温度は、生成した電極活物質が安定に存在できる温度であることが好ましい。上記したような多孔質金属、電極活物質原料及びフラックスを用いる場合、加熱温度は、一般的には、２００℃以上、特に５００℃以上であることが好ましく、９５０℃以下、特に多孔質金属がアルミニウムの場合は６００℃以下であることが好ましい。例えば、電極活物質がＬｉＣｏＯ２等のリチウム含有電極活物質の場合、９５０℃以上の温度では、電極活物質中のリチウムが揮発してしまう。
電極活物質によっては、加熱温度により、生成する電極活物質の結晶形状を制御することが可能である。
【００３２】
加熱温度は、具体的には、例えば、電極活物質原料としてＣｏ３Ｏ４（融点：８９５℃）、フラックスとしてＬｉＮＯ３−ＬｉＯＨ・Ｈ２Ｏ（融点：１８６℃）を含む混合物を用いて、電極活物質としてＬｉＣｏＯ２を生成させる場合であって、多孔質金属としてアルミニウム（発泡アルミニウム等）（融点：６６０℃）を用いる場合、３００℃以上、６６０℃未満であることが好ましく、特に６００℃以下が好ましい。３００℃以上では、Ｃｏ３Ｏ４がフラックスに溶解し、析出工程でＬｉＣｏＯ２が析出して、板状結晶が育成される。さらに、５００℃以上では六角板状のＬｉＣｏＯ２結晶が育成される。
また、例えば、電極活物質原料としてＣｏ（ＮＯ３）２・６Ｈ２Ｏ（融点：５５℃）、フラックスとしてＬｉＮＯ３−ＬｉＯＨ・Ｈ２Ｏ（融点：１８６℃）を含む混合物を用いて、電極活物質としてＬｉＣｏＯ２を生成させる場合であって、多孔質金属としてアルミニウム（発泡アルミニウム等）（融点：６６０℃）を用いる場合、加熱温度は、２００℃以上、６００℃以下であることが好ましい。
保持時間は、電極活物質が十分に生成する時間であれば特に限定されず、例えば０〜１０時間とすることができる。
【００３３】
（析出工程）
析出工程は、加熱工程で生成した電極活物質を多孔質金属の細孔表面に析出させる工程である。
電極活物質を析出させる方法としては、電極中間体を冷却する方法、フラックスを蒸発させる方法等が挙げられる。高品質の結晶を得る観点から、電極中間体の冷却が好ましい。なお、上記したように、加熱工程において、電極活物質の一部が既に析出している場合は、加熱工程において、融解させたフラックス中に電極活物質を溶解させた後、析出工程において、電極中間体を冷却するかフラックスを蒸発させ、電極活物質を再結晶化させてもよい。
電極中間体の冷却は、融解したフラックス中に溶解した電極活物質が、冷却の過程で過飽和状態となり、この過飽和状態を駆動力として、電極活物質を析出、結晶成長させることができる。
冷却方法としては、例えば、放冷、炉内冷却、電気冷却等が挙げられる。
冷却速度は、結晶のサイズの調整等を目的として適宜設定することができ、例えば、１℃／分〜急冷（おおよそ２００℃／ｈ以上）とすることが好ましい。
一方、フラックス蒸発法は、電極中間体をフラックスの沸点温度に保持し、フラックスをゆっくり蒸発させることで、フラックス中に溶解した電極活物質を過飽和状態とすることで、電極活物質を析出、結晶成長させることができる。
【００３４】
（その他）
本発明の製造方法は、上記工程の他、必要に応じ、その他の工程を含んでいてもよい。例えば、析出工程で得られた電極体から、多孔質金属細孔表面上の余剰のフラックスを除去する工程が挙げられる。
除去工程において、フラックスを除去する方法としては、フラックス溶解性のある溶媒、例えば水、酸、アルカリ等を用いて電極体を洗浄する方法等が挙げられる。洗浄温度は、フラックスの種類によって、適宜設定することができる。
【実施例】
【００３５】
以下に、実施例を挙げて、本発明をさらに具体的に説明するが、本発明は、この実施例のみに限定されるものではない。
【００３６】
［電極体の製造］
（実施例１）
電極活物質原料として、Ｃｏ（ＮＯ３）２・６Ｈ２Ｏ（融点：５５℃）、フラックスとして、ＬｉＮＯ３−ＬｉＯＨ・Ｈ２Ｏ（融点：１８６℃）を用いた。なお、フラックス（ＬｉＮＯ３−ＬｉＯＨ・Ｈ２Ｏ）は、電極活物質原料としても作用する。また、多孔質金属として、発泡アルミニウム（融点：６６０℃、空隙率７５％、細孔径１５０μｍ）を用いた。
まず、ＬｉＮＯ３とＬｉＯＨ・Ｈ２Ｏを、共晶組成となるように、ＬｉＮＯ３：ＬｉＯＨ＝６０．８ｍｏｌ％：３９．２ｍｏｌ％となるように秤量した。また、電極活物質原料（Ｃｏ（ＮＯ３）２・６Ｈ２Ｏ）とフラックス（ＬｉＮＯ３−ＬｉＯＨ・Ｈ２Ｏ）を、Ｃｏ（ＮＯ３）２：ＬｉＮＯ３−ＬｉＯＨ＝５ｍｏｌ％：９５ｍｏｌ％となるように秤量し、これら３成分を磁器製乳鉢にて充分に混合した。そして、得られた混合物を、発泡アルミニウム細孔内部に粉体塗布法にて充填し、電極中間体を作製した（中間体作製工程）。
その後、当該電極中間体を、加熱装置（ヤマト科学株式会社製マッフル炉  Ｆ０１００）を用いて、２５℃から５００℃まで、大気雰囲気下、１５℃／分の加熱速度で加熱し、５００℃で３時間保持した（加熱工程）。
そして、３℃／分の冷却速度で２５℃まで冷却した（析出工程）。
析出工程後、得られた電極体を、約１００℃の温水に浸漬させ、余剰のフラックスを溶解、除去した（除去工程）。
【００３７】
［電極体のＸＲＤ測定］
実施例１の電極体を粉砕し、粉末Ｘ線回折（ＸＲＤ）測定を行った。測定は、粉末Ｘ線回折装置（株式会社リガク製、ＵｌｔｉｍａＩＶ）により行った。図２の（ａ）に、結果を示す。また、図２の（ｂ）には、実施例１の電極体作製に用いた発泡アルミニウムを粉砕し、測定したＸＲＤスペクトルを示す。
【００３８】
図２において、丸印で示すピークは、電極活物質であるＬｉＣｏＯ２に帰属されるピークである。また、図２において、星印で示すピークは、多孔質金属のアルミニウムに帰属されるピークであり、逆三角印で示すピークは、ＣａＣＯ３に帰属されるピークである。なお、ＣａＣＯ３は、磁器製乳鉢を使用した際に磁器製乳鉢に含まれる酸化カルシウムがアルカリ性雰囲気下で溶出し混合物中に混入したために、生成したと推測される。メノウ製の乳鉢を使用することによって、ＣａＣＯ３の混入は回避することが可能である。
図２の（ａ）及び（ｂ）から分かるように、実施例１の電極体のＸＲＤスペクトルにおいては、多孔質金属のアルミニウムに帰属されるピークと共に、２θ＝１８°、３７°、３９°、４５°、４９°、５６°、５９°、及び６６°にＬｉＣｏＯ２に帰属されるピークが観察され、電極活物質であるＬｉＣｏＯ２の生成が確認された。また、図２の（ａ）では、電極活物質原料及びフラックス（Ｃｏ（ＮＯ３）２・６Ｈ２Ｏ、及びＬｉＮＯ３−ＬｉＯＨ・Ｈ２Ｏ）に帰属されるピークは観察されなかった。したがって、実施例１の電極体においては、電極活物質原料が電極活物質（ＬｉＣｏＯ２）に変換され、フラックスが除去されたことが分かる。
【００３９】
［電極体のＳＥＭ観察］
実施例１の電極体について、ＳＥＭ（Ｓｃａｎｎｉｎｇ  Ｅｌｅｃｔｒｏｎ  Ｍｉｃｒｏｓｃｏｐｙ）観察を行った。
ＳＥＭ観察条件は以下の通りである。すなわち、走査型電子顕微鏡（ＺＥＩＳＳ製、ＵＬＴＲＡ５５）を用いてＳＥＭ観察を行った。結果を図３の（Ｂ）、（Ｃ）に示す。なお、図３には、電極活物質を生成させる前の発泡アルミニウムのＳＥＭ観察の結果も示す（Ａ）。
【００４０】
なお、図３の（Ａ）は、電極活物質生成前の発泡アルミニウムを倍率５０倍で観察したＳＥＭ画像、（Ｂ）、（Ｃ）は、それぞれ、実施例１の電極体を倍率５０倍、１０，０００倍で観察したＳＥＭ画像である。図３の（Ｂ）中において、薄い灰色で観察されるのがＬｉＣｏＯ２であり、黒い円形として観察されるのが発泡アルミニウムの細孔内の空隙である。
図３の（Ａ）と（Ｂ）との対比から、実施例１の電極体においては、発泡アルミニウムの細孔を塞ぐことなく、細孔表面に電極活物質（ＬｉＣｏＯ２）が生成していることがわかる。また、図３の（Ｃ）から、実施例１の電極体においては、生成したＬｉＣｏＯ２は自形が発達していることがわかる。これらの結果は、析出工程において、電極活物質の結晶が十分成長したことを示唆する。
【符号の説明】
【００４１】
１  電極活物質原料
２  電極活物質原料
３  電極活物質原料兼フラックス
４  多孔質金属
５  細孔
６  電極活物質
７  電極中間体
８  電極体
９  多孔質構造を有する電極活物質
１０  細孔
１１  電極集電体
１２  電子
【図１】
2015079706.tif 000003
【図２】
2015079706.tif 000004
【図３】
2015079706.tif 000005
【図４】
2015079706.tif 000006